(57)【要約】      （修正有）【課題】金属表面に密着性及び透明性に優れる塗膜を形成し、腐食を防止することができる組成物の提供。【解決手段】式（１）で示される含窒素芳香族複素環化合物、及び、アクリル、エポキシなどの各種樹脂、或いはモノマーからなる成分（Ａ）を含む組成物。2016141782.tif 000019式（１）（環Ａは置換／非置換の５員又は６員の含窒素芳香族複素環；環Ｂは非置換の芳香族環；Ｒ１はＨ、ハロゲン又はＣ１−６アルキル；Ｑ１は−Ｏ−又は−ＮＨ−；ｌ１は０又は１；ｍ１は１〜２０の整数；ｍ１が１のときｎは１〜３の整数；ｍ１が２のときｎ１は１〜５の整数）【選択図】なし【特許請求の範囲】
【請求項１】
含窒素芳香族複素環化合物、及び、成分（Ａ）を含み、
前記含窒素芳香族複素環化合物は、下記式（１）：  
【化１】
2016141782.tif 000018
（式中、環Ａは置換されていてもよい５員又は６員の含窒素芳香族複素環であり、環Ｂは置換されていない芳香族環であり、Ｒ１は水素原子、ハロゲン原子又はＣ１−６アルキル基であり、Ｑ１は−Ｏ−又は−ＮＨ−であり、ｌ１は０又は１であり、ｍ１は１〜２０の整数であり、ｎ１は１〜６の整数である。但し、ｍ１が１のときは、ｎ１は１〜３の整数であり、ｍ１が２のときは、ｎ１は１〜５の整数である。）で表される化合物であり、
成分（Ａ）は、含フッ素ポリマー、エポキシポリマー、シリコーンポリマー、ウレタンポリマー、アクリルポリマー、エチレン−酢酸ビニルポリマー、ブタジエンポリマー、セルロースポリマー、エポキシポリマーを与えるモノマー、シリコーンポリマーを与えるモノマー、ウレタンポリマーを与えるモノマー、及び、アクリルポリマーを与えるモノマーからなる群より選択される少なくとも１種であることを特徴とする組成物。
【請求項２】
環Ａは、２個又は３個の窒素原子を含む、５員の含窒素芳香族複素環である請求項１記載の組成物。
【請求項３】
環Ｂは、ベンゼン環である請求項１又は２記載の組成物。
【請求項４】
成分（Ａ）は、エポキシポリマー、シリコーンポリマー、ウレタンポリマー、アクリルポリマー、エチレン−酢酸ビニルポリマー、ブタジエンポリマー、セルロースポリマー、エポキシポリマーを与えるモノマー、シリコーンポリマーを与えるモノマー、ウレタンポリマーを与えるモノマー、及び、アクリルポリマーを与えるモノマーからなる群より選択される少なくとも１種である請求項１、２又は３記載の組成物。
【請求項５】
成分（Ａ）は、エポキシポリマー、エポキシポリマーを与えるモノマー、アクリルポリマー、アクリルポリマーを与えるモノマー、シリコーンポリマー、及び、シリコーンポリマーを与えるモノマーからなる群より選択される少なくとも１種である請求項１、２、３又は４記載の組成物。
【請求項６】
アクリルポリマーは、エチレン−アクリル酸共重合体、エチレン−アクリル酸エステル共重合体、エチレン−アクリル酸塩共重合体、アクリル酸エステル系ゴム、（メタ）アクリル酸エステルの単独重合体、及び、（メタ）アクリル酸エステルと他のモノマーとの共重合体からなる群より選択される少なくとも１種である請求項１、２、３、４又は５記載の組成物。
【請求項７】
アクリルポリマーを与えるモノマーは、（メタ）アクリル酸エステル及び多官能アクリル系単量体からなる群より選択される少なくとも１種である請求項１、２、３、４、５又は６記載の組成物。
【請求項８】
更に、硬化剤又は開始剤を含む請求項１、２、３、４、５、６又は７記載の組成物。
【請求項９】
含窒素芳香族複素環化合物を０．０１〜３０質量％含む請求項１、２、３、４、５、６、７又は８記載の組成物。
【請求項１０】
更に、溶剤を含む請求項１、２、３、４、５、６、７、８又は９記載の組成物。
【請求項１１】
接着剤である請求項１、２、３、４、５、６、７、８、９又は１０記載の組成物。
【請求項１２】
更に、導電性物質（Ｃ）を含む請求項１、２、３、４、５、６、７、８、９、１０又は１１記載の組成物。
【請求項１３】
導電性物質（Ｃ）は、導電性粒子及び導電性繊維からなる群より選択される少なくとも１種である請求項１２記載の組成物。
【請求項１４】
請求項１、２、３、４、５、６、７、８、９、１０、１１、１２又は１３記載の組成物からなる成形品。
【請求項１５】
請求項１、２、３、４、５、６、７、８、９、１０、１１、１２又は１３記載の組成物からなるシート。
【請求項１６】
エポキシポリマー、エポキシポリマー、シリコーンポリマー、ウレタンポリマー、アクリルポリマー、エチレン−酢酸ビニルポリマー、ブタジエンポリマー、セルロースポリマー、エポキシポリマーを与えるモノマー、シリコーンポリマーを与えるモノマー、ウレタンポリマーを与えるモノマー、及び、アクリルポリマーを与えるモノマーからなる群より選択される少なくとも１種の成分（Ａ）から形成されており、ｂ＊値が０．８以下であり、Ｈａｚｅが１％未満であることを特徴とするシート。
【発明の詳細な説明】
【技術分野】
【０００１】
本発明は、含窒素芳香族複素環化合物を含む組成物、及び、当該組成物からなる成形品に関する。
【背景技術】
【０００２】
金属の腐食を防止したり、汚れの付着を防止したりするために、金属の表面に塗膜を設ける技術が知られている。
【０００３】
特許文献１には、パーフルオロポリエーテルベンゾトリアゾール化合物およびパーフルオロポリエーテルベンゾトリアゾール化合物を含む組成物が記載されており、パーフルオロポリエーテルベンゾトリアゾール化合物が、金属基材に結合して、汚れ防止特性および染み防止特性、クリーニングの容易特性、撥水性、疎水性または疎油性の特性の少なくとも１つを提供することが可能であることが記載されている。
【先行技術文献】
【特許文献】
【０００４】
【特許文献１】特表２００７−５２３８９４号公報
【発明の概要】
【発明が解決しようとする課題】
【０００５】
塗膜には、一般的に基材との密着性が要求される。用途によっては、塗膜に、密着性だけでなく、高い透明性も要求される。そこで、本発明は、密着性及び透明性に優れる塗膜を形成することができる組成物を提供することを目的とする。
【課題を解決するための手段】
【０００６】
本発明者らが鋭意検討した結果、極めて限定された構造を有する含窒素芳香族化合物を使用すると、密着性が高く、透明性にも優れる塗膜を形成できることを見出し、本発明を完成するに至った。
【０００７】
すなわち、本発明は、含窒素芳香族複素環化合物、及び、成分（Ａ）を含み、
前記含窒素芳香族複素環化合物は、下記式（１）：  
【化１】
2016141782.tif 000002
（式中、環Ａは置換されていてもよい５員又は６員の含窒素芳香族複素環であり、環Ｂは置換されていない芳香族環であり、Ｒ１は水素原子、ハロゲン原子又はＣ１−６アルキル基であり、Ｑ１は−Ｏ−又は−ＮＨ−であり、ｌ１は０又は１であり、ｍ１は１〜２０の整数であり、ｎ１は１〜６の整数である。但し、ｍ１が１のときは、ｎ１は１〜３の整数であり、ｍ１が２のときは、ｎ１は１〜５の整数である。）で表される化合物であり、
成分（Ａ）は、含フッ素ポリマー、エポキシポリマー、シリコーンポリマー、ウレタンポリマー、アクリルポリマー、エチレン−酢酸ビニルポリマー、ブタジエンポリマー、セルロースポリマー、エポキシポリマーを与えるモノマー、シリコーンポリマーを与えるモノマー、ウレタンポリマーを与えるモノマー、及び、アクリルポリマーを与えるモノマーからなる群より選択される少なくとも１種であることを特徴とする組成物である。
【０００８】
式（１）において、環Ａは、２個又は３個の窒素原子を含む、５員の含窒素芳香族複素環であることが好ましい。
【０００９】
式（１）において、環Ｂは、ベンゼン環であることが好ましい。
【００１０】
成分（Ａ）は、エポキシポリマー、シリコーンポリマー、ウレタンポリマー、アクリルポリマー、エチレン−酢酸ビニルポリマー、ブタジエンポリマー、セルロースポリマー、エポキシポリマーを与えるモノマー、シリコーンポリマーを与えるモノマー、ウレタンポリマーを与えるモノマー、及び、アクリルポリマーを与えるモノマーからなる群より選択される少なくとも１種であることが好ましい。
【００１１】
成分（Ａ）は、エポキシポリマー、エポキシポリマーを与えるモノマー、アクリルポリマー、アクリルポリマーを与えるモノマー、シリコーンポリマー、及び、シリコーンポリマーを与えるモノマーからなる群より選択される少なくとも１種であることがより好ましい。
【００１２】
アクリルポリマーは、エチレン−アクリル酸共重合体、エチレン−アクリル酸エステル共重合体、エチレン−アクリル酸塩共重合体、アクリル酸エステル系ゴム、（メタ）アクリル酸エステルの単独重合体、及び、（メタ）アクリル酸エステルと他のモノマーとの共重合体からなる群より選択される少なくとも１種であることが好ましい。
【００１３】
アクリルポリマーを与えるモノマーは、（メタ）アクリル酸エステル及び多官能アクリル系単量体からなる群より選択される少なくとも１種であることが好ましい。
【００１４】
上記組成物は、更に、硬化剤又は開始剤を含むことが好ましい。
【００１５】
上記組成物は、含窒素芳香族複素環化合物を０．０１〜３０質量％含むことが好ましい。
【００１６】
上記組成物は、更に、溶剤を含むことが好ましい。
【００１７】
上記組成物は、接着剤であることが好ましい。
【００１８】
上記組成物は、更に、導電性物質（Ｃ）を含むことが好ましい。
【００１９】
導電性物質（Ｃ）は、導電性粒子及び導電性繊維からなる群より選択される少なくとも１種であることが好ましい。
【００２０】
本発明は、上述の組成物からなる成形品でもある。
【００２１】
本発明は、上述の組成物からなるシートでもある。
【００２２】
本発明は、エポキシポリマー、エポキシポリマー、シリコーンポリマー、ウレタンポリマー、アクリルポリマー、エチレン−酢酸ビニルポリマー、ブタジエンポリマー、セルロースポリマー、エポキシポリマーを与えるモノマー、シリコーンポリマーを与えるモノマー、ウレタンポリマーを与えるモノマー、及び、アクリルポリマーを与えるモノマーからなる群より選択される少なくとも１種の成分（Ａ）から形成されており、ｂ＊値が０．８以下であり、Ｈａｚｅが１％未満であることを特徴とするシートでもある。
【発明の効果】
【００２３】
本発明の組成物は、密着性が高く、透明性にも優れる塗膜を形成できる。また、形成された塗膜は、金属の腐食を防止する効果にも優れる。
【００２４】
本発明の成形品は、基材との密着性が高く、透明性にも優れる。
【図面の簡単な説明】
【００２５】
【図１】本発明の組成物から形成された塗膜又はシートを含む積層構造の一例を示す図である。
【図２】本発明の組成物から形成された塗膜又はシートを含む積層構造の一例を示す図である。
【発明を実施するための形態】
【００２６】
以下、本発明を具体的に説明する。
【００２７】
本発明の組成物は、含窒素芳香族複素環化合物、及び、成分（Ａ）を含む。
【００２８】
上記含窒素芳香族複素環化合物は、下記式（１）：  
【００２９】
【化２】
2016141782.tif 000003
【００３０】
（式中、環Ａは置換されていてもよい５員又は６員の含窒素芳香族複素環であり、環Ｂは置換されていない芳香族環であり、Ｒ１は水素原子、ハロゲン原子又はＣ１−６アルキル基であり、Ｑ１は−Ｏ−又は−ＮＨ−であり、ｌ１は０又は１であり、ｍ１は１〜２０の整数であり、ｎ１は１〜６の整数である。但し、ｍ１が１のときは、ｎ１は１〜３の整数であり、ｍ１が２のときは、ｎ１は１〜５の整数である。）で表される化合物である。
【００３１】
上記化合物は、環Ｂの芳香族環が置換基により置換されていないことに特徴がある。例えば、環Ｂがヒドロキシル基やヒドロキシル基を有する置換基により置換されたものであると、例えばＬａ＊ｂ＊表色系のｂ＊値が大きい塗膜が形成される等、透明な塗膜を形成することができない。
【００３２】
式（１）において、環Ａは、式（１）に明示する置換基以外の置換基によって、置換されていない５員又は６員の含窒素芳香族複素環であることが好ましい。環Ａも置換されていない場合、より一層透明な塗膜を形成することができる。反対に、環Ａがヒドロキシル基やヒドロキシル基を有する置換基により置換されたものであると、例えばＬａ＊ｂ＊表色系のｂ＊値が大きい塗膜が形成される等、透明な塗膜を形成することができない。
【００３３】
式（１）において、ｍ１は、１又は２であることが好ましい。また、式（１）において、ｎ１は１又は２であることが好ましい。
【００３４】
式（１）において、式
【化３】
2016141782.tif 000004
が、式
【化４】
2016141782.tif 000005
であることが好ましい。環Ａ’は置換されていてもよい５員又は６員の含窒素芳香族複素環である。環Ａ’は、高い透明性を有する塗膜が形成できることから、上記式に明示する置換基以外の置換基によって、置換されていない５員又は６員の含窒素芳香族複素環であることが好ましい。
【００３５】
式（１）において、環Ａは、２個又は３個の窒素原子を含む、５員の含窒素芳香族複素環であることが好ましく、イミダゾール環、ピラゾール環又はトリアゾール環であることがより好ましい。式（１）において、ｌ１は、０であることが好ましい。
【００３６】
式（１）において、式
【化５】
2016141782.tif 000006
が、式
【化６】
2016141782.tif 000007
であることがより好ましい。環Ａ”は、上記式に明示する置換基以外の置換基によって置換されていない。
【００３７】
式（１）において、環Ｂは、ベンゼン環であることが好ましい。
【００３８】
式（１）において、式
【化７】
2016141782.tif 000008
が、式
【化８】
2016141782.tif 000009
であることが更に好ましい。
【００３９】
本発明の組成物は、密着性及び透明性に優れる塗膜を形成できることから、含窒素芳香族複素環化合物を０．０１〜３０質量％含むことが好ましい。
【００４０】
〔式（１）で示される化合物の製造方法〕
式（１）で示される化合物は、式（７）で示される化合物と、式（８）で示される化合物とを反応させて製造することができる。
【００４１】
式（７）：
【化９】
2016141782.tif 000010
式（７）において、環Ａは置換されていてもよい５員又は６員の含窒素芳香族複素環であり、環Ｂは置換されていない芳香族環である。
【００４２】
式（８）：
【化１０】
2016141782.tif 000011
式（８）において、Ｌ１１は水酸基又はアミノ基と反応し得る官能基であり、Ｒ１及びｎ１は式（１）のＲ１及びｎ１として上述したとおりである。上記アミノ基は、含窒素芳香族複素環の二級アミン（−ＮＨ−）であってもよい。
【００４３】
式（７）で示される化合物は、式
【化１１】
2016141782.tif 000012
で示される化合物であることが好ましく、式
【化１２】
2016141782.tif 000013
で示される化合物のいずれかであることがより好ましく、式
【化１３】
2016141782.tif 000014
で示される化合物であることが更に好ましい。
環Ａ’は置換されていてもよい５員又は６員の含窒素芳香族複素環である。環Ａ’は、置換されていない５員又は６員の含窒素芳香族複素環であることが好ましい。
環Ａ”は、置換されていない。
【００４４】
式（８）で示される化合物は、式（９）で示されるイソシアネート化合物であることが好ましい。
式（９）：
【化１４】
2016141782.tif 000015
【００４５】
式（９）において、ｍ１、ｎ１及びＲ１は、式（１）のｍ１、ｎ１及びＲ１として上述したとおりである。
【００４６】
式（８）で示される化合物は、式
【化１５】
2016141782.tif 000016
で示される化合物のいずれかであることがより好ましい。
【００４７】
式（７）で示される化合物及び式（８）で示される化合物は、式（７）で示される化合物の１モルに対して、式（８）で示される化合物が０．１〜５モルとなるように、系中に２つの化合物を添加して反応させることが好ましい。
【００４８】
式（７）で示される化合物の１モルに対して、式（８）で示される化合物が０．１〜１モルであっても、式（７）で示される化合物と式（８）で示される化合物とを反応させるには十分である。
【００４９】
式（７）で示される化合物と式（８）で示される化合物との反応は、１５〜１００℃で進行させることができ、好ましくは１５〜７０℃であり、より好ましくは２０〜３０℃である。反応時間は、通常１〜１０時間である。
【００５０】
式（７）で示される化合物と式（８）で示される化合物との反応は、触媒の存在下で進行させてもよい。触媒としては、テトラエチルチタネート、テトラブチルチタネート等の有機チタン系化合物、オクチル酸スズ、ジブチルスズオキサイド、ジブチルスズジラウレート等の有機スズ系化合物、塩化第一スズ、臭化第一スズ等のハロゲン系第一スズ等を挙げることができる。触媒の使用量は、特に限定されず、適宜調整すればよいが、例えば、式（８）で表される化合物１００質量部に対して、通常０．００００１〜３質量部程度、好ましくは０．０００１〜１質量部程度である。
【００５１】
式（７）で示される化合物と式（８）で示される化合物との反応は、溶媒中で行うことができる。溶媒としては、反応の進行を妨げない溶媒であって、一般的に使用される従来公知の溶媒を使用すればよい。例えば、アセトン、メチルイソブチルケトン（ＭＩＢＫ）、メチルエチルケトン（ＭＥＫ）等のケトン系溶媒；酢酸エチル、酢酸ブチル等のエステル系溶媒；ＨＣＦＣ２２５（ＣＦ３ＣＦ２ＣＨＣｌ２／ＣＣｌＦ２ＣＦ２ＣＨＣｌＦ混合物）等のフッ素系の溶媒等を使用すればよい。ＯＨ基を有するアルコール系の溶媒は、反応の進行を妨げるため好ましくない。また、系内に水があっても反応の進行が妨げられるため、各溶媒は使用前に脱水することがより好ましい。
【００５２】
本発明の組成物は、更に、成分（Ａ）を含む。
【００５３】
成分（Ａ）は、含フッ素ポリマー、エポキシポリマー、シリコーンポリマー、ウレタンポリマー、アクリルポリマー、エチレン−酢酸ビニルポリマー、ブタジエンポリマー、セルロースポリマー、エポキシポリマーを与えるモノマー、シリコーンポリマーを与えるモノマー、ウレタンポリマーを与えるモノマー、及び、アクリルポリマーを与えるモノマーからなる群より選択される少なくとも１種である。
【００５４】
成分（Ａ）は、エポキシポリマー、シリコーンポリマー、ウレタンポリマー、アクリルポリマー、エチレン−酢酸ビニルポリマー、ブタジエンポリマー、セルロースポリマー、エポキシポリマーを与えるモノマー、シリコーンポリマーを与えるモノマー、ウレタンポリマーを与えるモノマー、及び、アクリルポリマーを与えるモノマーからなる群より選択される少なくとも１種であることが好ましい。
【００５５】
成分（Ａ）は、エポキシポリマー、エポキシポリマーを与えるモノマー、アクリルポリマー、アクリルポリマーを与えるモノマー、シリコーンポリマー、及び、シリコーンポリマーを与えるモノマーからなる群より選択される少なくとも１種であることがより好ましい。
【００５６】
上記エポキシポリマー及びエポキシポリマーを与えるモノマーとしては、たとえば、ビスフェノールＡ型、ビスフェノールＦ型、ビスフェノールＡＤ型、ビスフェノールＳ型などのビスフェノール型エポキシポリマー、ノボラック型エポキシポリマー、トリスフェノールメタントリグリシジルエーテルなどやこれらの水素添加物やハロゲン化物などの芳香族エポキシポリマー、３，４−エポキシシクロヘキシルメチル−３，４−エポキシシクロヘキサンカルボキシレート、３，４−エポキシ−２−メチルシクロヘキシルメチル−３，４−エポキシ−２−メチルシクロヘキサンカルボキシレート、ビス（３，４−エポキシシクロヘキシル）アジペート、ビス（３，４−エポキシシクロヘキシルメチル）アジペート、ビス（３，４−エポキシ−６−メチルシクロヘキシルメチル）アジペート、２−（３，４−エポキシシクロヘキシル−５，５−スピロ−３，４−エポキシ）シクロヘキサノン−メタ−ジオキサン、ビス（２，３−エポキシシクロペンチル）エーテルなどの脂環族エポキシポリマー、１，４−ブタンジオールのジグリシジルエーテル、１，６−ヘキサンジオールのジグリシジルエーテル、グリセリンのトリグリシジルエーテル、トリメチロールプロパンのトリグリシジルエーテル、ポリエチレングリコールのジグリシジルエーテル、ポリプロピレングリコールのジグリシジルエーテル、炭素数が２〜９個のアルキレン基を有するポリオキシアルキレングリコールやポリテトラメチレンエーテルグリコール等を含む長鎖ポリオールのポリグリシジルエーテルなどの脂肪族エポキシポリマー、フタル酸ジグリシジルエステル、テトラヒドロフタル酸ジグリシジルエステル、ヘキサヒドロフタル酸ジグリシジルエステル、ジグリシジル−ｐ−オキシ安息香酸、サリチル酸のグリシジルエーテル−グリシジルエステル、ダイマー酸ジグリシジルエステルなどやこれらの水素添加物などのグリシジルエステル型エポキシポリマー、トリグリシジルイソシアヌレート、環状アルキレン尿素のＮ，Ｎ’−ジグリシジル誘導体、ｐ−アミノフェノールのＮ，Ｎ−Ｏ−トリグリシジル誘導体、ｍ−アミノフェノールのＮ，Ｎ，Ｏ−トリグリシジル誘導体などやこれらの水素添加物などのグリシジルアミン型エポキシポリマー；１分子中に少なくとも２個のエポキシ基を有するポリエステルポリマー、上記各種エポキシ樹脂の構造中にウレタン結合を導入したウレタン変成エポキシポリマー、上記各種エポキシ樹脂の構造中にポリカプロラクトン結合を導入したポリカプロラクトン変成エポキシポリマーなどが挙げられる。上記エポキシポリマー及びエポキシポリマーは、１種を用いてもよいし、２種以上を用いてもよい。  
【００５７】
上記シリコーンポリマー及びシリコーンポリマーを与えるモノマーとしては、たとえば、ポリジメチルシロキサン構造を含むモノマー、ポリマー、エラストマー、テトラアルコキシシランのゾルゲルポリマー、トリアルコキシシランのゾルゲルポリマー、メチルトリアルコキシシランのゾルゲルポリマー、テトラアルコキシシランとトリアルコキシシランのゾルゲルポリマー、テトラアルコキシシランとメチルトリアルコキシシランのゾルゲルポリマー、メチルトリアルコキシシランとトリアルコキシシランのゾルゲルポリマー、テトラアルコキシシランとジメチルアルコキシシランのゾルゲルポリマー、水素シルセスキオキサン、メチルシルセスキオキサン、フッ素含有水素シルセスキオキサンなどがあげられる。
【００５８】
上記ウレタンポリマー及びウレタンポリマーを与えるモノマーとしては、たとえば、４，４’−ジフェニルメタンジイソシアネート、２，４−および／または２，６−トルエンジイソシアネート、ポリメチレンポリフェニルポリイソシアネート、キシリレンジイソシアネート、１，３−（ビスイソシアネート）メチルシクロヘキサン、イソホロンジイソシアネートおよびこれらのイソシアネート類の２量体、３量体、カルボジイミド変性体、アロファネート変性体、ビューレット変性体、プレポリマーなどがあげられる。これらは単独使用でも２種以上の併用でもよい。
【００５９】
上記含フッ素ポリマーとしては、カルボキシル基に対して直接又は２価の有機基を介してエステル結合したフルオロアルキル基を有し、α位に置換基を有することのあるアクリル酸エステルを構成単位に有する含フッ素ポリマーが挙げられる。
【００６０】
上記アクリルポリマーを与えるモノマーとしては、（メタ）アクリル酸エステル、（メタ）アクリル酸、水酸基含有（メタ）アクリル酸エステル、アミノ基含有（メタ）アクリル酸エステル及び多官能アクリル系単量体からなる群より選択される少なくとも１種であることが好ましく、（メタ）アクリル酸エステル、（メタ）アクリル酸及び多官能アクリル系単量体からなる群より選択される少なくとも１種であることがより好ましく、（メタ）アクリル酸エステル及び多官能アクリル系単量体であることが更に好ましく、（メタ）アクリル酸エステルが特に好ましい。最も好ましくは、（メタ）アクリル酸エステルを単独で使用するか、又は（メタ）アクリル酸エステル及び多官能アクリル系単量体の両方を使用することである。
【００６１】
本明細書において、「（メタ）アクリル酸エステル」と単に記載したときには、水酸基含有（メタ）アクリル酸エステル、アミノ基含有（メタ）アクリル酸エステル及び多官能アクリル系単量体を含まない。
【００６２】
（メタ）アクリル酸エステルとしては、（メタ）アクリル酸メチル、（メタ）アクリル酸エチル、（メタ）アクリル酸プロピル、（メタ）アクリル酸イソプロピル、（メタ）アクリル酸ｎ−ブチル、（メタ）アクリル酸ｉ−ブチル、（メタ）アクリル酸ｔ−ブチル、（メタ）アクリル酸２−エチルヘキシル、（メタ）アクリル酸オクチル、（メタ）アクリル酸ラウリル、（メタ）アクリル酸シクロヘキシル及び（メタ）アクリル酸ベンジルからなる群より選択される少なくとも１種であることが好ましく、（メタ）アクリル酸メチルがより好ましい。
【００６３】
多官能アクリル系単量体としては、ジオール、トリオール、テトラオール等の多価アルコール類のヒドロキシル基をアクリレート基、メタアクリレート基、α−フルオロアクリレート基に置き換えた化合物が一般的に知られている。具体的には、１，３−ブタンジオール、１，４−ブタンジオール、１，６−ヘキサンジオール、ジエチレングリコール、トリプロピレングリコール、ネオペンチルグリコール、トリメチロールプロパン、ペンタエリスリトール、ジペンタエリスリトール等のそれぞれの多価アルコール類の２個以上のヒドロキシル基がアクリレート基、メタクリレート基、α−フルオロアクリレート基のいずれかに置き換えられた化合物が挙げられる。また、含フッ素アルキル基、エーテル結合を含む含フッ素アルキル基、含フッ素アルキレン基又はエーテル結合を含む含フッ素アルキレン基を有する多価アルコールの２個以上のヒドロキシル基をアクリレート基、メタアクリレート基、α−フルオロアクリレート基に置き換えた多官能アクリル系単量体も利用でき、特に成形品の屈折率を低く維持できる点で好ましい。
【００６４】
多官能アクリル系単量体としては、多官能（メタ）アクリル酸エステルが好ましく、エチレングリコールジ（メタ）アクリレート、ジエチレングリコールジ（メタ）アクリレート、トリエチレングリコールジ（メタ）アクリレート、１，２−プロピレングリコールジ（メタ）アクリレート、１，３−プロピレングリコールジ（メタ）アクリレート、１，３−ブチレングリコールジ（メタ）アクリレート、１，４−ブチレングリコールジ（メタ）アクリレート、１，６−ヘキサンジオールジ（メタ）アクリレート、ネオペンチルグリコールジ（メタ）アクリレート、１，９−ノナンジオールジ（メタ）アクリレート、１，１０−デカンジオールジ（メタ）アクリレート、ポリエチレングリコールジ（メタ）アクリレート、トリメチロールプロパントリ（メタ）アクリレート、ペンタエリスリトールトリ（メタ）アクリレート、ペンタエリスリトールテトラ（メタ）アクリレート、ジペンタエリスリトールヘキサ（メタ）アクリレート及びアリル（メタ）アクリレートからなる群より選択される少なくとも１種であることがより好ましく、トリメチロールプロパントリ（メタ）アクリレート及びジペンタエリスリトールヘキサ（メタ）アクリレートであることが更に好ましい。
【００６５】
上記アクリルポリマーとしては、エチレン−アクリル酸共重合体、エチレン−アクリル酸エステル共重合体、エチレン−アクリル酸塩共重合体、アクリル酸エステル系ゴム、（メタ）アクリル酸エステルの単独重合体、及び、（メタ）アクリル酸エステルと他のモノマーとの共重合体からなる群より選択される少なくとも１種であることが好ましい。
【００６６】
上記（メタ）アクリル酸エステルの共重合体としては、（メタ）アクリル酸エステルと、（メタ）アクリル酸、水酸基含有（メタ）アクリル酸エステル、アミノ基含有（メタ）アクリル酸エステル、多官能アクリル系単量体、アルキルビニルエーテル、アルキルビニルエステル、クロトン酸、マレイン酸、フマル酸、イタコン酸、（メタ）アクリロニトリル、塩化ビニル、塩化ビニリデン及び（メタ）アクリルアミドからなる群より選択される少なくとも１種のモノマーとの共重合体が好ましい。
【００６７】
アルキルビニルエーテルとしては、メチルビニルエーテル、エチルビニルエーテル、ブチルビニルエーテル等が挙げられる。
【００６８】
アルキルビニルエステルとしては、ギ酸ビニル、酢酸ビニル、プロピオン酸ビニル、酪酸ビニル、カプロン酸ビニル、ステアリン酸ビニル等が挙げられる。
【００６９】
水酸基含有（メタ）アクリル酸エステルとしては、ヒドロキシエチルメタクリレート（ＨＥＭＡ）、ヒドロキシエチルアクリレート（ＨＥＡ）、３−ヒドロキシプロピルメタクリレート、３−ヒドロキシプロピルアクリレート、２−ヒドロキシプロピルメタクリレート、２−ヒドロキシプロピルアクリレート、４−ヒドロキシブチルアクリレート、４−ヒドロキシブチルメタクリレート、２−ヒドロキシブチルアクリレート、２−ヒドロキシブチルメタクリレート、６−ヒドロキシヘキシルアクリレート、６−ヒドロキシヘキシルメタクリレート等が挙げられ、なかでも、ＨＥＭＡ、ＨＥＡが好ましい。
【００７０】
（メタ）アクリル酸エステルの単独重合体及び（メタ）アクリル酸エステルの共重合体としては、全重合単位に対して、（メタ）アクリル酸エステルに基づく重合単位が１〜１００モル％であることが好ましく、（メタ）アクリル酸エステルに基づく重合単位が５０〜１００モル％であることがより好ましい。
【００７１】
アクリルポリマーの重量平均分子量は、１００００〜５０００００の範囲が好ましい。重量平均分子量が小さすぎると、ガスバリア性（水蒸気バリア性）が劣るおそれがあり、重量平均分子量が大きすぎると、フッ化ビニリデン系樹脂（Ｂ）との相溶性が劣るおそれがある。
上記重量平均分子量は、１５０００〜３０００００であることがより好ましい。
アクリルポリマー（Ａ）の重量平均分子量は、例えば、ゲルパーミエーションクロマトグラフィー（ＧＰＣ）により算出することができる。
【００７２】
上記組成物は、ＶｄＦ系樹脂、並びに、重合性官能基及び架橋性官能基からなる群より選択される少なくとも１種の基を含有する含フッ素重合体からなる群より選択される含フッ素ポリマー（Ｂ）を含むものであってもよいが、成分（Ａ）と含フッ素ポリマー（Ｂ）との質量比（Ａ／Ｂ）が３０／７０を超えることが好ましく、含フッ素ポリマー（Ｂ）を含まないことが好ましい。
【００７３】
上記組成物は、更に、硬化剤又は開始剤を含むことが好ましい。上記硬化剤又は開始剤としては、イソシアネート系、アミン系、シリケート系、メルカプタン系、フェノール系、アミド系、ルイス酸系、酸無水物系、パーオキサイド系、活性エネルギー線硬化開始剤などが好ましく例示できる。
【００７４】
上記イソシアネート系としては、例えば、トリレンジイソシアネート（ＴＤＩ）、ジフェニルメタンジイソシアネート（ＭＤＩ）、キシリレンジイソシアネート（ＸＤＩ）、イソホロンジイソシアネート（ＩＰＤＩ）、リジンメチルエステルジイソシアネート、メチルシクロヘキシルジイソシアネート、トリメチルヘキサメチレンジイソシアネート、ヘキサメチレンジイソシアネート（ＨＤＩ）、ｎ−ペンタン−１，４−ジイソシアネート等、これらの三量体、これらのアダクト体、ヌレート体、ビュウレット体等が挙げられる。
【００７５】
上記活性エネルギー線硬化開始剤は、例えば３５０ｎｍ以下の波長領域の電磁波、つまり紫外光線、電子線、Ｘ線、γ線等が照射されることによって初めてラジカルやカチオン等を発生するものであり、通常、紫外光線でラジカルやカチオンを発生させるもの、特にラジカルを発生するものを使用する。例えばつぎのものが例示できる。
【００７６】
アセトフェノン系：アセトフェノン、クロロアセトフェノン、ジエトキシアセトフェノン、ヒドロキシアセトフェノン、α−アミノアセトフェノン、ヒドロキシプロピオフェノン、２−メチル−１−［４−（メチルチオ）フェニル］−２−モルホリンプロパン−１−オン等。
【００７７】
ベンゾイン系：ベンゾイン、ベンゾインメチルエーテル、ベンゾインエチルエーテル、ベンゾインイソプロピルエーテル、ベンゾインイソブチルエーテル、ベンジルジメチルケタール等。
【００７８】
ベンゾフェノン系：ベンゾフェノン、ベンゾイル安息香酸、ベンゾイル安息香酸メチル、４−フェニルベンゾフェノン、ヒドロキシベンゾフェノン、ヒドロキシ−プロピルベンゾフェノン、アクリル化ベンゾフェノン、ミヒラーズケトン等。
【００７９】
チオキサンソン類：チオキサンソン、クロロチオキサンソン、メチルキサンソン、ジエチルチオキサンソン、ジメチルチオキサンソン等。
【００８０】
その他：ベンジル、α−アシルオキシムエステル、アシルホスフィンオキサイド、グリオキシエステル、３−ケトクマリン、２−エチルアンスラキノン、カンファーキノン、アンスラキノン、α−ヒドロキシアルキルフェノン等。
【００８１】
上記組成物は、硬化促進剤、硬化遅延剤、顔料、顔料分散剤、消泡剤、レベリング剤、紫外線吸収剤、光安定剤、増粘剤、密着改良剤、つや消し剤等を含むものであってもよい。
【００８２】
上記組成物は、溶剤を含むことが好ましい。
【００８３】
上記溶剤としては、有機溶剤が好ましく、極性有機溶剤がより好ましく、ケトン系溶剤、エステル系溶剤、カーボネート系溶剤、環状エーテル系溶剤、アミド系溶剤がより好ましい。具体的には、メチルエチルケトン（ＭＥＫ）、メチルイソブチルケトン（ＭＩＢＫ）、アセトン、ジエチルケトン、ジプロピルケトン、酢酸エチル、酢酸メチル、酢酸プロピル、酢酸ブチル、乳酸エチル、ジメチルカーボネート、ジエチルカーボネート、ジプロピルカーボネート、メチルエチルカーボネート、テトラヒドロフラン、メチルテトラヒドロフラン、ジオキサン、ジメチルホルムアミド、ジメチルアセトアミド（ＤＭＡｃ）、ジアセトンアルコール等が挙げられる。
【００８４】
上記組成物が溶剤を含む場合、組成物の総量１００質量％に対する成分（Ａ）の量は、１〜９５質量％であることが好ましく、５〜７０質量％であることがより好ましい。
【００８５】
上記組成物は、コーティング組成物として好適に使用できる。上記コーティング組成物は、上記溶剤を含むものであってもよいし、上記溶剤を含まないものであってもよい。
【００８６】
上記組成物をコーティング組成物として塗装する場合、塗装温度は、塗装の形態に応じて、通常の温度条件で行えばよい。
【００８７】
コーティング方法としては、ナイフコーティング法、ロールコーティング法、グラビアコーティング法、ブレードコーティング法、リバース法、ロッドコーティング法、エアドクタコーティング法、カーテンコーティング法、ファクンランコーティング法、キスコーティング法、スクリーンコーティング法、スピンコーティング法、スプレーコーティング法、押出コーティング法、マイクログラビアコート法、フローコート法、バーコート法、ダイコート法、ディップコート法等が採用でき、基材の種類、形状、生産性、膜厚のコントロール性等を考慮して選択できる。
【００８８】
塗装した後、塗膜を硬化及び乾燥させてもよい。硬化及び乾燥は、１０〜３００℃、通常は１０〜２００℃で、３０秒から３日間行う。硬化及び乾燥させた後、養生してもよく、養生は、通常、１０〜２００℃にて１分間〜３日間で完了する。
硬化は、加熱以外にも、紫外線、電子線又は放射線等の活性エネルギー線を照射することによって光硬化させる方法により行うことができる。
【００８９】
上記組成物は、接着剤として好適に利用できる。特に、上記組成物は、優れた腐食防止効果、透明性及び密着性を備える塗膜を形成することができることから、光学用部材の接着のために用いられる接着剤として、好適に利用可能である。また、金属基材との接着にも優れることから、金属表面を保護するための防錆塗料としても好適である。上記組成物は、光学用部材の接着のために限らず、接着剤として好適に利用可能である。
【００９０】
上記組成物は、導電性ペースト、導電性インク、導電性塗料又は電極ペーストとしても好適に利用することができる。上記組成物をこれらの用途に使用する場合、上記組成物は後述する導電性物質を含むことが好ましい。
【００９１】
上記組成物は、導電性物質を含むことも好ましい。上記導電性物質としては、導電性粒子、導電性繊維、導電性ポリマー、カーボンナノチューブ、グラフェン、グラファイトなどの金属または有機導電材料が挙げられ、導電性粒子及び導電性繊維からなる群より選択される少なくとも１種であることが好ましい。
【００９２】
上記導電性繊維としては、金属ナノワイヤーを挙げることができる。上記金属ナノワイヤーとは、導電性を有し、且つ長軸方向長さが直径（短軸方向長さ）に比べて十分に長い形状を持つものをいう。金属ナノワイヤーは、中実繊維であっても、中空繊維であってもよい。
【００９３】
上記金属ナノワイヤーの材料としては、特に制限はなく、目的に応じて適宜選択することができ、例えば、長周期律表（ＩＵＰＡＣ１９９１）の第４周期、第５周期、及び第６周期よりなる群から選ばれる少なくとも１種の金属が好ましく、第４周期、第５周期、及び第６周期よりなる群から選ばれる少なくとも１種の金属、かつ第２族〜第１４族から選ばれる少なくとも１種の金属がより好ましく、第４周期、第５周期、及び第６周期よりなる群から選ばれる少なくとも１種の金属、かつ第２族、第８族、第９族、第１０族、第１１族、第１２族、第１３族、及び第１４族から選ばれる少なくとも１種の金属が更に好ましく、主成分として含むことが特に好ましい。
【００９４】
上記金属としては、例えば、銅、銀、金、白金、パラジウム、ニッケル、スズ、コバルト、ロジウム、イリジウム、鉄、ルテニウム、オスミウム、マンガン、モリブデン、タングステン、ニオブ、タンテル、チタン、ビスマス、アンチモン、鉛、これらの合金などが挙げられる。これらの中でも、導電性に優れる点で、銀、及び銀との合金が特に好ましい。
上記銀との合金で使用する金属としては、白金、オスミウム、パラジウム、イリジウム、スズ、ビスマス、ニッケルなどが挙げられる。これらは、１種単独で使用してもよく、２種以上を併用してもよい。
【００９５】
上記金属ナノワイヤーの形状としては、特に制限はなく、目的に応じて適宜選択することができ、例えば、円柱状、直方体状、断面が多角形となる柱状など任意の形状をとることができるが、高い透明性が必要とされる用途では、円柱状や断面が多角形となる柱状の多角形の角が丸まっている形状であることが好ましい。
上記金属ナノワイヤーの断面形状は、基板上に金属ナノワイヤー水分散液を塗布し、ミクロトームにより作製した断面切片を透過型電子顕微鏡（ＴＥＭ）で観察することにより調べることができる。
【００９６】
上記導電性粒子としては、金属ナノ粒子又は金属粒子ゾルが挙げられる。
【００９７】
上記金属ナノ粒子は、銀、銅、金、亜鉛、カドミウム、パラジウム、イリジウム、ルテニウム、オスミウム、ロジウム、白金、鉄、ニッケル、コバルト、インジウム、酸化銀、酸化銅、酸化金、酸化亜鉛、酸化カドミウム、酸化パラジウム、酸化イリジウム、酸化ルテニウム、酸化オスミウム、酸化ロジウム、酸化白金、酸化鉄、酸化ニッケル、酸化コバルト、酸化インジウム、或いはそれらのあらゆる組み合わせを含む。
【００９８】
金属ナノ粒子集団は個々のナノ粒子、２若しくはそれ以上の個々のナノ粒子から成る粒子凝集体、２若しくはそれ以上の個々のナノ粒子から成る粒子フロック、或いはそれらのあらゆる組み合わせを有することができる。個々の金属ナノ粒子の集団の粒子凝集体に対する重量による比は約１：９９から９９：１の範囲であり、個々の金属ナノ粒子の集団の粒子フロックに対する重量による比は一般的に約１：９９から９９：１の範囲である。他の実施形態において、実質上全ての前記ナノ粒子は凝集体である。他の実施形態において、実質上全ての前記ナノ粒子は、分離した個々のナノ粒子である。
【００９９】
上記金属ナノ粒子を金属粒子ゾルとしてもよい。上記金属粒子ゾルは、好ましくは、銀ナノ粒子、並びに、ルテニウム、ロジウム、パラジウム、オスミウム、イリジウム及び白金よりなる群から選択される少なくとも１種の金属０．１〜１０重量％（該金属ナノ粒子の銀含有量により表される）を、金属の形態及び／又は少なくとも１種の金属化合物の形態で含有する。
【０１００】
最も好ましい実施形態では、金属粒子ゾル中における銀ナノ粒子は、ルテニウム、ロジウム、パラジウム、オスミウム、イリジウム及び白金よりなる群から選択される少なくとも１種の金属の含有量の少なくとも８０％、好ましくは少なくとも９０％を占める。金属粒子ゾルは、ルテニウム、ロジウム、パラジウム、オスミウム、イリジウム及び白金よりなる群から選択されるこの金属の銀を有しない金属ナノ粒子又は金属化合物ナノ粒子を少量しか含有しない。好ましくは、金属粒子ゾルは、ルテニウム、ロジウム、パラジウム、オスミウム、イリジウム及び白金よりなる群から選択されるこの金属の含有量の２０％未満、特に好ましくは１０％未満（この金属の含有量により表される）を、この金属の銀を有しない金属ナノ粒子又は金属化合物ナノ粒子の形態で含有する。
【０１０１】
更に、上記組成物からは、優れた腐食防止効果、透明性及び密着性を備えるシートを形成することができ、得られるシートは、光学用部材の接着のために用いられる粘着シート又は接着用シートとして、好適に利用可能である。また、金属基材との接着にも優れることから、金属表面を保護するための防錆シートとしても好適である。得られるシートは、光学用部材の接着のために限らず、粘着シート又は接着用シートとして好適に利用可能である。
【０１０２】
上記金属としては、銅、銀、アルミ、鉄、ＳＵＳ、ニッケル、モリブデン、クロム、亜鉛、その他各種鋼板等が挙げられる。特に優れた金属密着性及び防錆性が発揮されることから、銅または銀が好ましい。さらには銅が特に好ましい。従って、上記組成物３は、銅または銀の防錆用塗料組成物としてより好適である。銅は銅板だけでなく、基材に銅が蒸着またはスパッタされたもの、基材に銅箔が積層されたものでもよい。銀は銀板だけでなく、基材に銀が蒸着またはスパッタされたもの、基材に銀箔が積層されたものでもよい。
【０１０３】
上記組成物は、プリント基板、多層基板の導電部、コネクターの電極、銀または銅パターン、銀または銅メッシュの導電膜、銀または銅などの金属微粒子、金属ナノワイヤーからなる導電膜等、各種導電部に対してマイグレーション発生を抑制することができることから、マイグレーション発生を抑制するためのコーティング組成物としても好適である。
【０１０４】
上記組成物の用途としては、タッチパネル、ＬＥＤ、太陽電池、有機ＥＬ、屋外で使用する電子装置、その他電子機器類の配線、電線、電気接点、電子デバイス、アンテナ、素子の金属部の保護が挙げられる。より具体的には、銅または銀からなる、タッチパネル取り出し配線の保護、タッチパネル透明電極の保護、ＬＥＤリードフレームの保護、太陽電池取り出し配線の保護が挙げられる。
【０１０５】
基材と、上記組成物から上記基材上に形成された塗膜と、を含むことを特徴とする塗装物品も有用である。上記基材は、金属、金属が分散あるいは一部分散してなる樹脂、樹脂表面の全体あるいは一部が金属で覆われた金属／樹脂の積層体、ガラス、ポリエチレンテレフタレート、シクロオレフィンポリマー、ポリイミドポリマー、ウレタンポリマー、アクリルポリマー、又は、ウレタンポリマーとアクリルポリマーの混合ポリマーから形成されたものであることが好ましく、金属が分散あるいは一部分散してなる樹脂、樹脂表面の全体あるいは一部が金属で覆われた金属／樹脂の積層体であることがより好ましい。上記金属としては、銅、銀、アルミ、鉄、ＳＵＳ、ニッケル、モリブデン、クロム、亜鉛等が挙げられる。特に優れた腐食防止効果及び密着性が発揮されることから、銅または銀が好ましい。さらには銅が特に好ましい。
【０１０６】
上記塗装物品としては、タッチパネル、ＬＥＤ、太陽電池、有機ＥＬ、屋外で使用する電子装置、その他電子機器類の金属配線、電子デバイス、アンテナ、素子等が挙げられる。より具体的には、銅または銀からなる、タッチパネル取り出し配線、タッチパネル透明電極、ＬＥＤリードフレーム、太陽電池取り出し配線等が挙げられる。
【０１０７】
本発明は、上記組成物から形成されることを特徴とする成形品でもある。
【０１０８】
本発明は、また、上記組成物から形成されることを特徴とするシートでもある。
【０１０９】
上記シートは、基材上に上記組成物を塗布し、得られた塗膜を乾燥し、所望により硬化させることにより、製造することができる。乾燥及び硬化させたシートを基材から引き剥がして単層のシートを製造することもできる。
【０１１０】
硬化及び乾燥は、１０〜３００℃、通常は１０〜２００℃で、３０秒から３日間行う。硬化及び乾燥させた後、養生してもよく、養生は、通常、１０〜２００℃にて１分間〜３日間で完了する。
硬化は、加熱以外にも、紫外線、電子線又は放射線等の活性エネルギー線を照射することによって光硬化させる方法により行うことができる。
【０１１１】
上記シートは、他の層の上に設置するか、他の２つの層の間に設置した後、圧着することにより他の層と接着させることができる。
【０１１２】
剥離シートと、上記組成物から上記剥離シート上に形成されたシートと、を含むことを特徴とする積層シートも有用である。上記剥離シートは、塗膜の片面に設けられていてもよし、塗膜の両面に設けられていてもよい。
【０１１３】
上記積層シートは、上記剥離シート上に上記組成物を塗布し、得られた塗膜を乾燥し、所望により硬化させることにより、製造することができる。乾燥及び硬化の条件は上述したとおりである。
【０１１４】
上記剥離シートとしては、基材に離型剤を塗布して得られるシート、フッ素樹脂シート等を使用することができる。基材としてはポリエチレンテレフタレートなどのポリエステル系樹脂からなるものが挙げられ、離型剤としては、シリコーン系、フルオロ系、フルオロシリコーン系、またシリコーンを含まないオレフィン系、アルキド系、アルキル系、長鎖アルキル系を挙げることができる。
【０１１５】
上記積層シートは、使用時に剥離シートを剥離して、上記組成物から形成されるシートを他の層と貼り合わせることにより使用することができる。また、上記組成物から形成されるシートは、他の層の上に設置するか、他の２つの層の間に設置した後、圧着することにより他の層と接着させることができる。
【０１１６】
上記組成物から形成されたシートは、金属の腐食を防止する効果が高く、金属との密着性にも優れ、透明性にも優れる。
更に、上記シートは、プリント基板、多層基板の導電部、コネクターの電極、銀または銅パターン、銀または銅メッシュの導電膜等、各種導電部に対してマイグレーション発生を抑制することもできる。
【０１１７】
本発明は、エポキシポリマー、シリコーンポリマー、ウレタンポリマー、アクリルポリマー、エチレン−酢酸ビニルポリマー、ブタジエンポリマー、セルロースポリマー、エポキシポリマーを与えるモノマー、シリコーンポリマーを与えるモノマー、ウレタンポリマーを与えるモノマー、及び、アクリルポリマーを与えるモノマーからなる群より選択される少なくとも１種の成分（Ａ）から形成されており、ｂ＊値が０．８以下であり、Ｈａｚｅが１％未満であることを特徴とするシートでもある。
【０１１８】
成分（Ａ）は、エポキシポリマー、エポキシポリマーを与えるモノマー、アクリルポリマー、アクリルポリマーを与えるモノマー、シリコーンポリマー、及び、シリコーンポリマーを与えるモノマーからなる群より選択される少なくとも１種であることが好ましく、エポキシポリマー、エポキシポリマーを与えるモノマー、アクリルポリマー及びアクリルポリマーを与えるモノマーからなる群より選択される少なくとも１種であることがより好ましい。
【０１１９】
上記ｂ＊値は、０．７以下であることが好ましく、下限は特に限定されないが、０．１であってよい。上記ｂ＊値は、色差計（ＫＯＮＩＫＡ  ＭＩＮＯＬＴＡ社製  ＣＲ−４００）を用いて測定できる。
【０１２０】
上記Ｈａｚｅは、０．５％以下であることが好ましく、下限は特に限定されないが、０．１であってよい。上記Ｈａｚｅは、Ｈａｚｅメーター（東洋精機製作所製  ＨａｚｅＧａｒｄＩＩ）を用いて測定できる。
【０１２１】
上記シートは、上述した含窒素芳香族複素環式化合物、及び、成分（Ａ）を含む組成物から好適に製造することができる。上記シート（塗膜）は、例えば、基材上に上記組成物を塗布し、得られた塗膜を乾燥し、所望により硬化させることにより、製造することができる。乾燥及び硬化させたシートを基材から引き剥がして単層のシートを製造することもできる。上記含窒素芳香族複素環式化合物及び成分（Ａ）の好適な種類や量、組成物からシートを形成する方法は、上述したとおりである。
【０１２２】
上述した組成物、並びに、上述したシート及び積層シートを使用して、図１〜２に示す積層構造を有する積層体を製造することができる。
【０１２３】
図１に示す実施態様では、絶縁層１１、上記組成物から形成されたシート１２、金属層１３、及び、絶縁層１４がこの順に設けられている。上記組成物から形成されたシートは、光学的に透明な粘着シート（ＯＣＡシート）として使用されている。すなわち、シート１２は、絶縁層１１と金属層１３とを強固に接着させており、同時に金属層１３を腐食から保護している。絶縁層１１及び１４は、透明基板であることが好ましく、ガラス、ポリエチレンテレフタレート、シクロオレフィンポリマー、ポリイミドポリマー、ウレタンポリマー、アクリルポリマー、又は、ウレタンポリマーとアクリルポリマーの混合ポリマー等から形成することができる。金属層１３は、銅、銀、アルミ、鉄、ＳＵＳ、ニッケル、モリブデン、クロム、亜鉛等から形成することができ、なかでも、銅又は銀から形成することが好ましい。絶縁層１１及び１４の片面あるいは両面に密着性を向上させるプライマー層を設けてもよい。そのプライマー層は上記組成物から形成されたシートであってもよい。
【０１２４】
図２に示す実施態様では、絶縁層２１、上記組成物から形成されたシート２２、金属層２３、絶縁層２４、金属層２５及び上記組成物から形成されたシート２６がこの順に設けられている。このように絶縁層を介して２つの金属層を設けることもできる。上記組成物から形成されたシートは、光学的に透明な粘着シート（ＯＣＡシート）として使用されている。すなわち、シート２２及び２６は、絶縁層２１と金属層２３とを強固に接着させており、同時に金属層２３及び２５を腐食から保護している。また、シート２６を介して他の光学部材と接着させることができる。絶縁層２１及び２４は、透明基板であることが好ましく、ガラス、ポリエチレンテレフタレート、シクロオレフィンポリマー、ポリイミドポリマー、ウレタンポリマー、アクリルポリマー、又は、ウレタンポリマーとアクリルポリマーの混合ポリマー等から形成することができる。金属層２３及び２５は、銅、銀、アルミ、鉄、ＳＵＳ、ニッケル、モリブデン、クロム、亜鉛等から形成することができ、なかでも、銅又は銀から形成することが好ましい。絶縁層２１及び２４の片面あるいは両面に密着性を向上させるプライマー層を設けてもよい。そのプライマー層は本発明の組成物から形成されたシートであってもよい。
【０１２５】
以上に記載した各実施態様における「上記組成物から形成されたシート」は「上記組成物２から形成された塗膜」であってもよい。
【実施例】
【０１２６】
つぎに本発明を実施例をあげて説明するが、本発明はかかる実施例のみに限定されるものではない。
【０１２７】
実施例の各数値は以下の方法により測定した。
【０１２８】
色差の測定、Ｈａｚｅの測定
実施例１〜２及び比較例１〜２で得たコーティング液を、ポリエチレンテレフタレート（ＰＥＴ）フィルム（東レ製、ルミラー  Ｕ−４６  １００μｍ）上にバーコートＮｏ．１０で塗布し、実施例１及び比較例１〜２は７０℃で２０分間乾燥させ、実施例２は６０℃１時間ポストキュアさせた後、ＵＶを照射して（ウシオ電機社製  条件；積算光量：１００００ｍＪ／ｃｍ２）、硬化塗膜を得た。
実施例３で得たコーティング液を、ＰＥＴフィルム（東レ製、ルミラー  Ｕ−４６  １００μｍ）上にバーコートＮｏ．１０で塗布し、７０℃で２０分間加熱乾燥させた後、ＵＶを照射して（ウシオ電機社製  条件；積算光量：６１５ｍＪ／ｃｍ２）硬化塗膜を得た。
次に、ＰＥＴ上に形成された塗膜それぞれについて、色差計（ＫＯＮＩＫＡ  ＭＩＮＯＬＴＡ社製  ＣＲ−４００）を用いてｂ＊値を測定した。塗膜のｂ＊値はバックグラウンドに測定した隠蔽試験紙（日本テストパネル社製）の値と塗布をしていないＰＥＴフィルムとの合計ｂ＊値を差し引いて求めた。塗膜のＨａｚｅはＨａｚｅメーター（東洋精機製作所製  ＨａｚｅＧａｒｄＩＩ）を用いて測定した。
【０１２９】
銅密着性試験
実施例１〜２及び比較例１〜２で得たコーティング液を、ＰＥＴの上に銅が蒸着されたフィルムの銅蒸着面上にバーコートＮｏ．１０で塗布し、実施例１及び比較例１〜２は７０℃で２０分間乾燥させ、実施例２は６０℃１時間ポストキュアさせた後、ＵＶを照射して（ウシオ電機社製  条件；積算光量：１００００ｍＪ／ｃｍ２）、硬化させて、塗膜／銅／ＰＥＴの積層体を得た。
また実施例３で得たコーティング液を、ＰＥＴの上に銅が蒸着されたフィルムの銅蒸着面上にバーコートＮｏ．１０で塗布し、７０℃で２０分間乾燥させた後、乾燥塗膜にＵＶを照射して（ウシオ電機社製  条件；積算光量：６１５ｍＪ／ｃｍ２）、硬化塗膜／銅／ＰＥＴの積層体を得た。
ＰＥＴの上に銅が蒸着されたフィルムの銅蒸着面上に形成された膜それぞれについて、ＪＩＳ  Ｋ５６００に従い、碁盤目テープ法により、１００マスのうち密着が維持できているマス目の数を調べた。１００マスのうち７０マス以上剥離せず塗膜が密着しているものを○とし、剥離せず密着しているものが７０マス未満であるものを×とした。
【０１３０】
銅腐食防止の評価
銅基材との密着性試験で作成した塗膜／銅／ＰＥＴの積層体と同様の積層体について、条件；高温高湿試験（８５℃、８５％ＲＨ、２４０時間）を行った。金属の表面抵抗値について、非接触式表面抵抗測定装置（ナプソン製  ＥＣ−８０Ｐ）を用いて測定し、試験前の抵抗値からの上昇率を測定した。
【０１３１】
マイグレーション抑制の評価
銅櫛形電極（Ｌ／Ｓ＝３００ｕｍ／３００ｕｍ）及び銀櫛形電極（Ｌ／Ｓ＝３００ｕｍ／３００ｕｍ）の電極部に、実施例１〜２で得たコーティング液を、バーコートＮｏ．１０で塗布し、実施例１は７０℃で２０分間乾燥させ、実施例２は６０℃１時間ポストキュアさせた後、ＵＶを照射して（ウシオ電機社製  条件；積算光量：１００００ｍＪ／ｃｍ２）硬化させて、銅櫛形電極コーティングサンプル及び銀櫛形電極コーティングサンプルを得た。
また実施例３で得たコーティング液を、銅櫛形電極（Ｌ／Ｓ＝３００ｕｍ／３００ｕｍ）及び銀櫛形電極（Ｌ／Ｓ＝３００ｕｍ／３００ｕｍ）の電極部にバーコートＮｏ．１０で塗布し、７０℃で２０分間乾燥させた後、乾燥塗膜にＵＶを照射して（ウシオ電機社製  条件；積算光量：６１５ｍＪ／ｃｍ２）、銅櫛形電極コーティングサンプル及び銀櫛形電極コーティングサンプルを得た。
これらにハンダで配線を付け、塗布部位に１８．２ＭΩ／ｃｍの超純水をスポイトで１滴、滴下し、直流電圧５Ｖを印加した。印加後、電流（０．００１ｍＡ以上）が流れ始めるまでの時間（秒）を計測した。４０秒未満に電流が流れ始め短絡したものを×、４０秒以上９００秒未満で短絡したものを△、９００秒以上経過しても短絡しないものを◎とした。
【０１３２】
合成例１
化合物ａ  （実施例１〜５で使用）
３０ｍｌナスフラスコに、１，２，３−ベンゾトリアゾール０．５ｇ、アセトン１０ｇを秤量し、室温で３０分攪拌させ１，２，３−ベンゾトリアゾールを溶解させた後、アクリロイルオキシエチルイソシアネート（昭和電工株式会社製  カレンズＡＯＩ）を０．５９ｇ（１，２，３−ベンゾトリアゾールに対し１当量）滴下した。室温で４時間攪拌した後、反応溶液をＫＢｒ板に０．１ｇ滴下し、ＦＴ−ＩＲ（フーリエ変換赤外分光光度計  株式会社パーキンエルマージャパンＰｅｒｋｉｎ  Ｅｌｍｅｒ  ｐｒｅｃｉｓｅｌｙ  Ｓｐｅｃｔｒｕｍ  １００  ＦＴ−ＩＲ  Ｓｐｅｃｔｒｏｍｅｔｅｒ）にて測定し、アクリロイルオキシエチルイソシアネート由来のイソシアネート基が残存していないことを確認した。
【０１３３】
合成例２
化合物ｂ（比較例１で使用）
１，２，３−ベンゾトリアゾールの代わりに１−ヒドロキシ−１Ｈ−ベンゾトリアゾールを用いたことを除いて合成例１と同様に合成した。
【０１３４】
実施例１
合成例１で得た化合物ａを樹脂成分ポリメタクリル酸メチル（ＰＭＭＡ）（三菱レイヨン社製）に対し５質量％となるように添加し、酢酸ブチルとメチルエチルケトンの１／１溶媒に溶解させて、全固形分が３０質量％になるように調整し、コーティング液を得た。
【０１３５】
実施例２
エピコート８２８（エビスフェノールＡ型エポキシ樹脂  三菱化学社製）を７０質量部、デナコールＥＸ−２１２（１，６−ヘキサンジオールジグリシジルエーテル  ナガセケムテック株式会社製）を２８質量部、ＳＰ１５０（光カチオン硬化触媒  アデカ工業社製）を２質量部を混合し、エポキシ組成物を得た。得られたエポキシ組成物全量に対し、合成例１で得た化合物ａが５質量％となるように添加し、酢酸ブチルとメチルエチルケトンの１／１溶媒に溶解させて、全固形分が３０質量％になるように調整し、コーティング液を得た。
【０１３６】
実施例３
合成例１で得た化合物ａをジペンタエリスリトールヘキサアクリレートに対し５質量％となるように添加し、酢酸ブチルとメチルエチルケトンの１／１溶媒に溶解させて、全固形分が３０質量％になるように調整し、組成物を得た。その後、組成物中の固形分（溶剤である酢酸ブチルとメチルエチルケトンを除いたもの）に対して３質量％となるように、イルガキュア１８４（ＢＡＳＦ社製）を組成物に添加して、コーティング液を調製した。
【０１３７】
実施例４  導電ペーストの作成
実施例２で得たコーティング液の固形分（溶剤である酢酸ブチルとメチルエチルケトンを除いたもの）に対して８０質量％となるように平均粒径約０．０８μｍの銀粒子を添加し、２４時間攪拌させ銀ペーストを作成した。得られた銀ペーストをＰＥＴフィルム上にバーコート＃１０で塗布し、６０℃１時間ポストキュアさせた後、ＵＶを照射して（ウシオ電機社製  条件；積算光量：１００００ｍＪ／ｃｍ２）、銀粒子を含む層／ＰＥＴの積層体を作成した。
【０１３８】
実施例５  光学接着剤の作成
２５０ｍＬナスフラスコに、アクリル酸−２−エチルヘキシルを２５質量部、アクリル酸−ｎ−ブチルエステルを３０質量部、アクリル酸−２−ヒドロキシエチルを３０質量部、アクリル酸メチルを１０質量部、合成例１で作成した化合物ａを５質量部、酢酸エチル１５０質量部、重合開始剤としてアゾビスイソブチロニトリル（ＡＩＢＮ）０．１５質量部を加え、窒素雰囲気下８０℃で６時間攪拌した。得られた溶液に酢酸エチルを加えて、ポリマー固形分濃度を２０質量％に調整した。次に、架橋剤としてコロネートＬ（日本ポリウレタン工業社製）を１質量部加えて攪拌し、コーティング液を作成した。コーティング液は化合物ａを固形分に対して４．９質量％含むものであった。
【０１３９】
得られたコーティング液を、片面にシリコーン系離型剤が施されたＰＥＴ（リンテック社製  ＧＳ３８）からなる剥離シートの離型剤面にバーコーターにて塗布し、８０℃３分乾燥させ、剥離シート／接着用シートからなる積層シートを得た。その後、膜厚１００μｍのＰＥＴの上に銅が蒸着されたフィルムの銅蒸着面に、上記積層シートの接着シート面を貼り合せ、剥離シート／接着シート／銅蒸着層／ＰＥＴの４層の積層体を作製した。
【０１４０】
比較例１
合成例２で作成した化合物ｂを樹脂成分ＰＭＭＡ（三菱レイヨン社製）に対し５質量％となるように添加し、酢酸ブチルとメチルエチルケトンの１／１溶媒に全固形分が３０質量％になるように調整し、コーティング液を得た。
【０１４１】
比較例２
ＲＵＶＡ−９３（大塚化学社製）を樹脂成分ＰＭＭＡ（三菱レイヨン社製）に対し５質量％となるように添加し、酢酸ブチルとメチルエチルケトンの１／１溶媒に全固形分が３０質量％になるように調整し、コーティング液を得た。
【０１４２】
【表１】
2016141782.tif 000017
【図１】
2016141782.tif 000020
【図２】
2016141782.tif 000021